(57)【要約】【課題】高精度、高品質の印刷物が作製可能で、洗浄性に優れた反転オフセット印刷、凸版印刷及び凹版印刷に用いる版と、版の形成方法並びに印刷物の形成方法を提供することを目的とする【解決手段】基材上に非画線部もしくは画線部に対応する凸部２１と画線部もしくは非画線部に対応する凹部３１とからなる版パターンが設けられている反転オフセット印刷、凸版印刷、凹版印刷及び平版印刷に用いる版であって、凸部２１はシランカップリング剤を含有する樹脂で形成されている。【選択図】図１
2009056686.tif 000002
【特許請求の範囲】
【請求項１】
基材上に非画線部もしくは画線部に対応する凸部と画線部もしくは非画線部に対応する凹部とからなる版パターンが設けられている反転オフセット印刷、凸版印刷、凹版印刷及び平版印刷に用いる版であって、前記凸部はシランカップリング剤を含有する樹脂で形成されていることを特徴とする版。
【請求項２】
前記シランカップリング剤が、下記の化学式1、化学式２、化学式３からなる群から選ばれる少なくとも1種の化合物であることを特徴とする請求項1に記載の版。
Ｒ１ＳｉＸ１Ｘ２Ｘ３・・・・・・・・・・・・・・・（化学式1）
（式中、Ｒ１は独立してアルキル基、シクロアルキル基、フェニル基であり、アルキル基、シクロアルキル基、フェニル基は全フッ素化もしくは部分フッ素化されていてもよい。また、Ｘ１、Ｘ２、Ｘ３は独立して塩素、臭素、ヨウ素などのハロゲンもしくはアルコキシ基である。）
Ｒ１Ｒ２ＳｉＸ１Ｘ２・・・・・・・・・・・・・・・（化学式２）
（式中、Ｒ１、Ｒ２は独立してアルキル基、シクロアルキル基、フェニル基であり、アルキル基、シクロアルキル基、フェニル基は全フッ素化もしくは部分フッ素化されていてもよい。また、Ｘ１、Ｘ２は独立して塩素、臭素、ヨウ素などのハロゲンもしくはアルコキシ基である。）
Ｒ１Ｒ２Ｒ３ＳｉＸ１・・・・・・・・・・・・・・・（化学式３）
（式中、Ｒ１、Ｒ２、Ｒ３は独立してアルキル基、シクロアルキル基、フェニル基であり、アルキル基、シクロアルキル基、フェニル基は全フッ素化もしくは部分フッ素化されていてもよい。また、Ｘ１は独立して塩素、臭素、ヨウ素などのハロゲンもしくはアルコキシ基である。）
【請求項３】
基材上にシランカップリング剤を含有する感光性樹脂を塗布して感光性樹脂層を形成し、前記感光性樹脂層をパターニング処理して前記基材の所定位置に凸部を形成することを特徴とする版の形成方法。
【請求項４】
膜形成基材上にインク膜を形成した転写基材を作製する工程と、請求項１または２に記載の版を用いて、前記凸部に転写基材のインク膜を転写し、前記転写基材上にインク膜パターンを形成する工程と、前記転写基材上のインク膜パターンを被印刷基材に転写する工程と、を備えていることを特徴とする反転オフセット印刷による印刷物の形成方法。
【請求項５】
請求項１または２の版を用いて、前記凸部にインク膜を形成する工程と、前記凸部の前記インク膜を被印刷基材に印刷する工程と、を備えていることを特徴とする凸版印刷による印刷物の形成方法。
【請求項６】
請求項１または２の版を用いて、前記凹部にインクを充填するインキング工程と、前記凹部に充填された前記インクを被印刷基材に印刷する工程と、を備えていることを特徴とする凹版印刷による印刷物の形成方法。
【請求項７】
請求項１または２の版を用いて、前記凹部にインク膜を形成する工程と、前記凹部の前記インク膜を被印刷基材に印刷する工程と、を備えていることを特徴とする平版印刷による印刷物の形成方法。
【発明の詳細な説明】
【技術分野】
【０００１】
本発明は、微細なパターンを印刷する必要がある分野、具体的には電気部品、電子部品等の製造において配線パターン等を印刷する時に使用する版及び版の形成方法並びに印刷物の形成方法に関し、特に、反転オフセット印刷、凸版印刷、凹版印刷及び平版印刷に用いる版及び版の形成方法並びに印刷物の形成方法に関する。
【背景技術】
【０００２】
従来、回路基板，表示装置等の電子部品の形成にはフォトリソグラフィーと真空プロセスが用いられてきた。近年、電子技術の進歩に伴って、素子類のサイズは益々小さくなっており、それにつれて素子を形成するパターンも微細化することが要求されている。
そこで、従来のフォトレジストを用いた製造方法に比べ、生産性、コスト、高精度、大面積化等の対応や更なる微細化のため、各種印刷方法を用いた微細パターンの製造方法が提案されている。
印刷法のなかでも、微細な画像パターンを形成可能な印刷法として、反転オフセット印刷法が提案されている（例えば、特許文献１参照）。
【０００３】
反転オフセット印刷法に用いる装置は一般的に、通称ブランケットと呼ばれる筒状のインク膜形成基材と、インク膜形成基材にインクを供給しインク膜とするインク供給手段と、インク膜形成基材上に形成されたインク膜から非画像部を除去する除去版と、インク膜形成基材上に残された画像部を転写されて印刷物となる被印刷基板と、被印刷基板を印刷に適切な位置へ搬送する搬送手段とで構成される。
【０００４】
インク膜形成基材には通常インク膜が剥がれ易いような処理がなされた、例えばシリコーンゴムが用いられる。また、ここではインク膜形成基材は、均一なインク膜が形成可能であれば筒状であっても板状であってもよく、例えばたわみを持たせた円弧状を選択することもできる。また除去版も適切にインク膜の非画像部を除去可能であればいずれの形状を選択してもよい。
【０００５】
反転オフセット印刷の印刷工程を順を追って説明する。まず、インク供給手段からインクをインク膜形成基材上に塗布してインク膜を形成する。このとき、インクはインク膜形成基材上で予備乾燥状態に置かれ、多少の溶媒が失われたインク膜となる。ついで、該インク膜に対し所定形状の除去版を接触させて該インク膜の非画像部を転写してインク膜形成基材から除去する。ここでは除去版として画像部に対応する部位が凹部、非画像部に対応する部位が凸部となった版を使用している。次に、該インク膜形成基材上に残った該インク膜の画像部を被印刷基板に転写して、印刷物を得ることができる。また、次の印刷の前に版の洗浄を行うことが必要である。
【０００６】
このような反転オフセット印刷法により画像パターンを形成する例として、基材上に導電性インクを用いて印刷を行い、電磁波シールドを作製する製造方法が提案されている（例えば、特許文献２参照）。
このほか、さまざまな画像パターンを印刷した印刷物の製造が望まれている。特に、一つの印刷面に対し、キャパシタ電極と配線パターンなど、大面積のべたパターンと、細く間隔の狭いパターンの両方の形成が望まれている。
【０００７】
また、印刷法のなかでも、微細な画像パターンを形成可能な印刷法として、凸版印刷法を用いた電子回路の微細パターン形成技術が提案されている（例えば、特許文献３参照）
。
【０００８】
凸版印刷法とは、所望の凸部パターンを形成した版に、凸部にインクを付着した後に、版と被印刷基材を接触させ、被印刷基材上にインクを転写し、インクパターンを形成する方法である。特許文献３では、有機薄膜として、欠陥の少ない単分子膜を、再現性よく多様な被印刷基材（金属、半導体、酸化物など）上に形成できる自己組織化膜を利用している。
【０００９】
また、印刷法のなかでも、特に、凹版印刷法が、従来のスクリーン印刷技術に代わるものとして注目されている（例えば、非特許文献１参照）。
【００１０】
電子回路の微細パターン形成技術として、平版印刷法を挙げることが出来る。平版印刷法は、一般にオフセット印刷法として普及している。通常のオフセット印刷法は、水と油の非混和性を利用したもので、印刷面に親水性部と親油性部とを形成し、印刷時には先ず平版の親水性部に湿し水と称する水分を与えて油性インクに対する反発性を付与し、次にインクを平版に供給して親油性部のみにインクを付着させ、このインクを直接あるいはブランケットに一度転写してから被印刷体に再転写して印刷する。
【００１１】
このような平版印刷法では湿し水の管理技術が難しいため、湿し水を用いないオフセット印刷法、すなわち、乾式平版印刷法が開発されている。これは、基本的には撥油性部と親油性部とを有し、親油性部のみにインクが付着して撥油性部に付着しないことを利用している。
【００１２】
この撥油性部は、一般に有機シリコーン化合物や有機フッ素化合物からなり、アルミニウム等の金属板上に存在するこれらの化合物の一部を適当な手段で除去して親油性部を露出させてインク受容部を形成して平版印刷版が形成される。
【００１３】
撥油部を除去する方法としては、光化学的手段が一般的である。例えば、撥油部層に感光性を付与しておき、この撥油部層に露光を行って露光部を光硬化することにより撥油性部を形成し、他方、未露光部を溶剤等で現像除去して親油性部を形成する方法がある。
【００１４】
また、撥油部層（シリコーンゴム層）の下部にジアゾニウム化合物系等の一般的感光性樹脂層を配し、露光部を硬化保存させ、未露光部を現像除去する際に上層の撥油部も除去して親油部を露出させる方法等もある。
【００１５】
更に、簡易印刷版用として電子写真法を用いてトナーを付着させる方法が提案されている。また、基板の全面に塗布されたシリコーン層を局部的に破壊して基板面を露出させ、その露出部分にインクを付着させる方法も提案されている（例えば、特許文献３参照）。さらには、化学発泡剤を親油性熱軟化物質層および／または撥油性物質層に配合した乾式平版材料が提案されている（例えば、特許文献４参照）。
【特許文献１】特開２０００−２８９３２０号公報
【特許文献２】特開２００５−１７５０６１号公報
【特許文献３】特公昭４２−２１８７９号公報
【特許文献４】特開平１−１９２５５５号公報
【非特許文献１】日経エレクトロニクス別冊「フラットパネル・ディスプレイ'９０」（１９８９）
【発明の開示】
【発明が解決しようとする課題】
【００１６】
しかしながら、上記反転オフセット印刷方法を用いて従来の構成で実際に印刷してみると、印刷パターンのピッチ（線幅と線間幅の合計）が数十μｍ以下と、ファインパターン化するほど、ショート(非画像部にインクが付着する欠陥)等の不良発生率が増加し、印刷基板の歩留まりが悪くなるという問題を有している。
【００１７】
ショート不良の発生を低減する方法は、ほとんど提案されておらず、実際に、電気回路を反転オフセット印刷方法によって作成した場合にショート不良の原因を分析すると、版凸部の汚染によりインク膜形成機材から版へのインクの転写性が不十分であるために起こる現象や、版表面のインク残りが異物となりショートを引き起こすというのが実態である。
【００１８】
今後、印刷パターンのピッチがファインパターン化するほど、線間幅も短くなり、従来のピッチの広い場合では問題にならなかったような、小さなインク残りでも、ショート不良になる確率が増える。
【００１９】
このような版表面のインク残りの対策としては、版表面の平滑化、版洗浄条件の最適条件を見出す研究が行われてきたが、今日現在でこれらを満足する結果はまだ得られていないのが実情である。
【００２０】
また、しかしながら、上記凸版印刷方法を用いて従来の構成で実際に印刷してみると、印刷パターンのピッチ（線幅と線間幅の合計）が数十μｍ以下と、ファインパターン化するほど、オープン(画像部のインクが欠ける欠陥)やショート(非画像部にインクが付着する欠陥)等の不良発生率が増加し、印刷基板の歩留まりが悪くなるという問題を有している。
【００２１】
オープン不良は凸版から被印刷基材へのインクの転写性が不十分であるために起こる現象であるが、オープン不良に対しては重ね刷り印刷を行うことや、特開昭５７−１６９３５７号公報に提案されているような、各々異なる位置で受け取ったインクを同一箇所に転写することで凸版や転写用のブランケットゴムの不良に起因するようなオープン不良の発生を低減させる方法が考案されているが、量産性に乏しいという問題点がある。
【００２２】
一方ショート不良の発生を低減する方法は、ほとんど提案されておらず、実際に、電気回路を凸版印刷方法によって作成した場合にショート不良の原因を分析すると、凸版表面のインク残りが異物となりショートを引き起こすというのが実態である。
【００２３】
今後、印刷パターンのピッチがファインパターン化するほど、線間幅も短くなり、従来のピッチの広い場合では問題にならなかったような、小さなインク残り５でも、ショート不良になる確率が増える。
【００２４】
このような凸版表面のインク残りの対策としては、凸版表面の平滑化、凸版洗浄条件の最適条件を見出す研究が行われてきたが、今日現在でこれらを満足する結果はまだ得られていないのが実情である。
【００２５】
また、しかしながら、上記凹版オフセット印刷方法を用いて従来の構成で実際に印刷してみると、印刷パターンのピッチ（線幅と線間幅の合計）が数十μｍ以下と、ファインパターン化するほど、オープンやショート等の不良発生率が増加し、印刷基板の歩留まりが悪くなるという課題を有していた。このような課題に対し、オープン不良に対しては重ね
刷り印刷を行うことや、特開昭５７−１６９３５７号公報に提案されているような、各々異なる位置で受け取ったインキを同一箇所に転写することで凹版や転写用のブランケットゴムの不良に起因するようなオープン不良の発生を低減させる方法が考案されているが、量産性に乏しいという問題点がある。
【００２６】
一方ショート不良の発生を低減する方法は、ほとんど提案されておらず、実際に、回路基板を凹版オフセット印刷方法を用いて作成し、ショート不良の原因を分析すると、９０％以上が凹版表面のインキ残りであるというのが実態である。
【００２７】
今後、印刷パターンのピッチがファインパターン化するほど、線間幅も短くなり、従来のピッチの広い場合では問題にならなかったような、凹部パターン間の小さなインキ残りでも、ショート不良になる確率が増える。また、ピッチが狭くなることは、凹部パターンの単位長さ当りの凹溝本数が増加することにつながり、結果的に、スキージが細かく振動し、場合によっては凹部パターン内のインキを物理的に飛ばしてしまうことさえある。従来のスキージ条件で問題なくスキージできていた条件でも、パターンピッチが狭くなるだけで、インキ残りが発生しやすくなるという新たな課題も併せ持っている。
【００２８】
このような凹版表面のインキ残りの対策としては、凹版表面の平滑化、スキージ（材質，硬度，研磨等）の最適条件を見出す研究が行われてきたが、今日現在でこれらを満足する結果はまだ得られていないのが実情である。
【００２９】
上述した光化学的手段による乾式平版印刷版の製造方法は、製版処理が複雑であり、かつ高価な装置と長い製版時間を必要とし、さらには現像液の取扱に注意を要するという問題を有している。
【００３０】
また、印刷パターンが数十μｍ以下に高解像度化するほど、版の形成が困難になり、画像部の鮮明性(ラインの直線性)や非画像部の地汚れなどが生じる等の不良が発生しやすくなる問題がある。
【００３１】
また、簡易印刷版用として、電子写真法等を応用する乾式平版印刷版の製造法は、簡易、安価、かつ迅速な製版法であるが、撥油性物質からなるトナーを他の物質と付着させる必要があり、撥油性物質は本質的に他の物質との親和性に乏しいため、トナーの付着（固着）性が悪く、不安定で耐刷性が悪いという問題がある。
【００３２】
また、シリコーン層を局部的に破壊する方法でも、電子線やレーザービームの照射、放電破壊等による複雑かつ高価な装置と長い製版時間を必要とするという問題がある。さらに、化学発泡剤を配合したものでは、熱による分解を利用して気体を発生させるため、保存時に徐々に分解するという問題や、発泡助剤の分布が均一でない場合には箇所によって発泡の程度が異なり、地汚れ、掠れ等の画像形成不良が発生するという欠点があり、版材を安定的に製造することが困難となるため、工業的に大きな問題を有していた。
【００３３】
また、一部の発泡剤には、発生した気体の中に有害な成分を含むものや、副生成物として有害なものを発生するものがあり、作業環境上からも大きな問題を有している。
【００３４】
本発明は、上記問題点に鑑み考案されたもので、高精度、高品質の印刷物が作製可能で、洗浄性に優れた反転オフセット印刷、凸版印刷、凹版印刷及び平版印刷に用いる版と、版の形成方法並びに印刷物の形成方法を提供することを目的とする。
【課題を解決するための手段】
【００３５】
本発明に於いて上記課題を達成するために、まず請求項１においては、基材上に非画線
部もしくは画線部に対応する凸部と画線部もしくは非画線部に対応する凹部とからなる版パターンが設けられている反転オフセット印刷、凸版印刷、凹版印刷及び平版印刷に用いる版であって、前記凸部はシランカップリング剤を含有する樹脂で形成されていることを特徴とする版としたものである。
【００３６】
また、請求項２においては、前記シランカップリング剤が、下記の化学式1、化学式２、化学式３からなる群から選ばれる少なくとも1種の化合物であることを特徴とする請求項1に記載の版としたものである。
Ｒ１ＳｉＸ１Ｘ２Ｘ３・・・・・・・・・・・・・・・（化学式1）
（式中、Ｒ１は独立してアルキル基、シクロアルキル基、フェニル基であり、アルキル基、シクロアルキル基、フェニル基は全フッ素化もしくは部分フッ素化されていてもよい。また、Ｘ１、Ｘ２、Ｘ３は独立して塩素、臭素、ヨウ素などのハロゲンもしくはアルコキシ基である。）
Ｒ１Ｒ２ＳｉＸ１Ｘ２・・・・・・・・・・・・・・・（化学式２）
（式中、Ｒ１、Ｒ２は独立してアルキル基、シクロアルキル基、フェニル基であり、アルキル基、シクロアルキル基、フェニル基は全フッ素化もしくは部分フッ素化されていてもよい。また、Ｘ１、Ｘ２は独立して塩素、臭素、ヨウ素などのハロゲンもしくはアルコキシ基である。）
Ｒ１Ｒ２Ｒ３ＳｉＸ１・・・・・・・・・・・・・・・（化学式３）
（式中、Ｒ１、Ｒ２、Ｒ３は独立してアルキル基、シクロアルキル基、フェニル基であり、アルキル基、シクロアルキル基、フェニル基は全フッ素化もしくは部分フッ素化されていてもよい。また、Ｘ１は独立して塩素、臭素、ヨウ素などのハロゲンもしくはアルコキシ基である。）。
【００３７】
また、請求項３においては、基材上にシランカップリング剤を含有する感光性樹脂を塗布して感光性樹脂層を形成し、前記感光性樹脂層をパターニング処理して前記基材の所定位置に凸部を形成することを特徴とする版の形成方法としたものである。
【００３８】
また、請求項４においては、膜形成基材上にインク膜を形成した転写基材を作製する工程と、請求項１または２に記載の版を用いて、前記凸部に転写基材のインク膜を転写し、前記転写基材上にインク膜パターンを形成する工程と、前記転写基材上のインク膜パターンを被印刷基材に転写する工程と、を備えていることを特徴とする反転オフセット印刷による印刷物の形成方法としたものである。
【００３９】
また、請求項５においては、請求項１または２の版を用いて、前記凸部にインク膜を形成する工程と、前記凸部の前記インク膜を被印刷基材に印刷する工程と、を備えていることを特徴とする凸版印刷による印刷物の形成方法としたものである。
【００４０】
また、請求項６においては、請求項１または２の版を用いて、前記凹部にインクを充填するインキング工程と、前記凹部に充填された前記インクを被印刷基材に印刷する工程と、を備えていることを特徴とする凹版印刷による印刷物の形成方法としたものである。
【００４１】
さらにまた、請求項７においては、請求項１または２の版を用いて、前記凹部にインク膜を形成する工程と、前記凹部の前記インク膜を被印刷基材に印刷する工程と、を備えていることを特徴とする平版印刷による印刷物の形成方法としたものである。
【発明の効果】
【００４２】
本発明の反転オフセット印刷用版、凸版印刷用版、凹版印刷及び平版印刷に用いる版は、シランカップリング剤を含有する感光性樹脂層をパターンニング処理して凸部を形成しているので、被印刷基材へのインク膜の転写性と版の洗浄性が優れており、ショートなどの印刷不良を抑制できる。したがって、高詳細かつ高品質の印刷物の形成が可能となる。また、高解像度で鮮明性が高い版を簡便、安価、かつ迅速に作製できる。
【発明を実施するための最良の形態】
【００４３】
以下、本発明の実施の形態につき説明する。
図１（ａ）は、反転オフセット印刷、凸版印刷、凹版印刷及び平版印刷に用いる本発明の版の一実施例を示す部分模式上面図を、図１（ｂ）は、図１（ａ）をＡ−Ａ’線で切断した部分模式断面図を、それぞれ示す。
請求項1に係る本発明の版１００は、基材１１上に凸部２１と凹部３１とからなる版パターンが形成されており、凸部２１はシランカップリング剤を含有する感光性樹脂層をパターンニング処理して形成されている。
凸部２１はシランカップリング剤を含有しているので、凸部２１にインク膜を形成した際にインク付着力が低下し、版からインクを除去する際のインク洗浄性が向上する。
【００４４】
本発明の請求項２に係るシランカップリング剤は、下記の化学式1、化学式２、化学式３からなる群から選ばれる少なくとも1種の化合物よりなる。
Ｒ１ＳｉＸ１Ｘ２Ｘ３・・・・・・・・・・・・・・・（化学式1）
Ｒ１Ｒ２ＳｉＸ１Ｘ２・・・・・・・・・・・・・・・（化学式２）
Ｒ１Ｒ２Ｒ３ＳｉＸ１・・・・・・・・・・・・・・・（化学式３）
上記式中、Ｒ１、Ｒ２、Ｒ３は独立してアルキル基もしくは、全フッ素化もしくは部分フッ素化されたアルキル基である。また、式中、Ｘ１、Ｘ２、Ｘ３は独立してアルコキシ基もしくはハロゲンである。
ここで、Ｒ１、Ｒ２、Ｒ３、Ｘ１、Ｘ２、Ｘ３は、それぞれＳｉに結合している。
【００４５】
具体的には、イソブチルトリメトキシシラン、トリメチルメトキシシラン、シクロヘキシルメチルジメトキシシラン、ｎ−デシルトリメトキシシラン、ジイソプロピルジメトキシシラン、ｎ−プロピルトリメトキシシラン、ジイソブチルジメトキシシラン、ｎ−オクチルメトキシシロキサン、エチルトリメトキシシラン、ジメチルジメトキシシラン、ｎ−オクチルトリエトキシシラン、メチルトリメトキシシラン、メチルトリエトキシシラン、ｎ−ヘキシルトリメトキシシラン、ｎ−ヘキシルトリエトキシシラン、ジメチルエトキシシラン、n−オクタデシルトリメトキシシラン、トリメチルプロポキシシラン、トリメチルイソプロポキシシラン、フェノキシトリメチルシラン、シクロヘキロキシトリメチルシラン、ヘキシルトリクロロシラン、ヘプチルトリクロロラン、オクチルトリクロロシラン、ノニルトリクロロシラン、デシルトリクロロシラン、オクタデシルトリクロロシランなどのアルキル基や、
シクロヘキシルトリメトキシシラン、ジシクロペンチルジメトキシシラン、(シクロプロピルメチル)ジメチルメトキシシラン、シクロヘキシルトリクロロシランなどのシクロアルキル基を有するアルコキシシランや、
ジメトキシメチル−３，３，３−トリフルオロプロピルシラン、３，３，３−トリフルオロプロピルトリメトキシシラン、２−(ノナデカフルオロノニル)エチルトリエトキシシラン、３，３，３−トリフルオロプロピルトリエトキシシラン、(ペンタフルオロフェニル)トリエトキシシラン、８，８，８−トリフルオロオクチルトリエトキシシラン、２−(ヘニコサフルオロデシル)エチルトリエトキシシラン、(４−フルオロフェニル)トリメトキシシラン、１Ｈ，１Ｈ，２Ｈ，２Ｈ‐ペルフルオロデシルトリクロロシラン、1H,1H,2H,2H-パーフルオロオクチルトリクロロシラン、3,3,3-トリフルオロプロピルトリクロロシラン、ヘニコサフルオロデシルトリクロロシラン、４‐フルオロベンジルトリクロロシランなどのフッ素化されたアルコキシシランなどを例としてあげることができる。
【００４６】
このように、アルキル基やフッ化アルキル基を有する低表面エネルギーの表面を与える材料を凸部２１の樹脂に含有させることにより、凸部２１へインク膜を形成した際にイン
クの付着力が低下し、版からインクを除去する際の版の洗浄性が向上する。このため、高詳細の印刷においてもショートの不良を抑制でき、高詳細かつ高品質の印刷物の形成が可能な版を供給することができる。
【００４７】
本発明の請求項３に係る反転オフセット印刷、凸版印刷、凹版印刷及び平版印刷に用いる版の形成方法について説明する。
図２（ａ）〜（ｃ）は、反転オフセット印刷、凸版印刷及び凹版印刷に用いる版の形成方法の一実施例を示す部分模式構成断面図である。
まず、基材１１上にシランカップリング剤を含有する感光性樹脂溶液を塗布し、所定厚の感光性樹脂層を形成する（図２（ａ）参照）。
ここで、基材１１は、石英ガラスやクリスタルガラス、ソーダ石灰ガラス、ホウ珪酸ガラスなどのガラス系基材、ステンレスやアルミ、銅などの金属基材、シリコンなどから構成されるウェハー系基材や、ポリエチレンテレフタレート、ポリエチレンナフタレート、ポリエーテルスルホン、ポリエーテルイミド、ポリエーテルエーテルケトン、ポリエーテルケトン、ポリフェニレンスルフィド、ポリアリレート、ポリイミド、ポリカーボネート、セルローストリアセテート、シクロオレフィンポリマー、ポリオレフィン、ポリ塩化ビニル、液晶ポリマー、エポキシ樹脂、フェノール樹脂、ユリア樹脂、メラミン樹脂、シリコーン樹脂などの材料を用いることができ、これらの樹脂を組み合わせたポリマーアロイや、ガラスエポキシ基板、1種または2種以上の上記樹脂材料を組み合わせて積層した多層構造の積層構造フィルムなどのプラスチック基材を用いることができる。
【００４８】
シランカップリング剤を含有する感光性樹脂溶液は、アクリル、ポリイミド、ベンゾシクロブテン、エポキシ、シリコーン、ポリメチルメタクリレート、ウレタン、ポリビニルアルコール、メトキシメチル化ナイロン、ポリアミド、ポリブタジエン、不飽和ポリエステル、オキセタン、ビニルエーテルなどの感光性樹脂やこれらの樹脂を組み合わせたポリマーアロイなどの感光性樹脂にシランカップリング剤を１〜２０％添加したものである。また、感光性樹脂はポジ型の感光機構でもネガ型の感光機構でも用いることができる。
また、感光性樹脂層は、感光性樹脂溶液をスプレーコート、バーコート、ディップコート、ダイコート、キャップコート、スピンコート、ロールコート、アプリケーター、グラビアコートなどのウェットプロセスやラミネート法で形成することができる。
【００４９】
次に、所定の露光マスクを用いて、パターン露光、現像等の一連のパターニング処理を行って、基材１１の所定位置に凸部２１を形成し、基材１１上に凸部２１と凹部３１とが形成された反転オフセット印刷、凸版印刷、凹版印刷及び平版印刷に用いる本発明の版１００を得ることができる（図２（ｂ）参照）。
【００５０】
請求項４に係る本発明の版１００を用いた反転オフセット印刷による印刷物の形成方法について説明する。
図３（ａ）〜（ｅ）は、本発明の版１００を用いた反転オフセット印刷による印刷物の形成方法の一実施例を工程順に示す部分模式構成断面図である。
まず、膜形成基材４１上にインク膜５１を形成し、膜形成基材４１上にインク膜５１が形成された転写基材８０を作製する（図３（ａ）参照）。
ここで、膜形成基材４１は、通称ブランケットと呼ばれ、この材料としてはインク膜の形成、版による非画像部のインク膜除去及び被印刷基板への画像部インク膜の転写が可能なものが用いられる。また、変形の少ない材料が好ましいが、ある程度の柔軟性が求められる。このような材料として、シリコーン系エラストマー、ブチルゴム、エチレンプロピレンゴム、ウレタンゴムなどの各種高分子材料を用いることができる。また、ブランケット表面の濡れ性を調整するため、ブランケット表面にフッ素樹脂およびシリコーンの塗布、プラズマ処理、ＵＶオゾン洗浄処理などの表面処理を施しても良い。このようなインク膜形成部材は通常可とう性の板として供給されるので、これを円筒形の版胴に巻きつけて用
いたり、強度のある平板に固定して用いたりすることができる。
【００５１】
インク膜５１形成に用いるインクは、製造する印刷物の種類に応じて調整すればよく、金、銀、銅、ニッケル、白金、パラジウム、ロジウム、ＩＴＯ、酸化スズ、酸化亜鉛などの金属、金属酸化物微粒子分散液に必要に応じて各種添加剤を加えた無機系導電性インクや、ＰＥＤＯＴ／ＰＳＳやポリアニリン、ポリピロールなどを水や有機溶媒に溶かした有機系導電性インクや、有機エレクトロルミネッセンス（ＥＬ）材料を有機溶媒に溶解または分散させたインク、カラーフィルター用顔料分散液、エッチングレジストなどが挙げられる。
【００５２】
次に、転写基材８０上に本発明の版１００を密着し（図３（ｂ）参照）、版１００を剥離することにより、インク膜５１の一部を本発明の版１００の凸部２１に転写させ、転写基材８０上にインク膜パターン５１ａが形成された転写基材８０ａを作製する（図３（ｃ）参照）。
【００５３】
次に、転写基材８０ａを被印刷基材６１に密着させることにより（図３（ｄ）参照）、インクパターン５１ｂが被印刷基材６１上に形成された印刷物２００ａを得ることができる（図３（ｅ）参照）。
最後に、版１００に付着したインクを除去するため、版の洗浄を行い次の印刷に備える。ここで、被印刷基材６１は、目的とする印刷物に応じて適宜選択することができる。電子部品を製造する場合は通常、ポリエチレンテレフタレート（ＰＥＴ）、ポリイミド、ポリエーテルスルホン（ＰＥＳ）、ポリエチレンナフタレート（ＰＥＮ）、ポリカーボネート、ガラスエポキシ基板などのプラスチック材料、石英などのガラス基板やシリコンウェハーなどを挙げることができる。印刷物が使用される環境に合わせてフィルム等のフレキシブルな基材を選択することも可能であり、この場合は生産効率の向上のために長尺の基材を用い、連続して印刷を行うことが好ましい。
【００５４】
版の洗浄方法は、プラスチックフィルムや粘着層を有するプラスチックフィルムに版上のインクを写し取る方法、洗浄液を用いた超音波洗浄やスピン洗浄、ブラシ洗浄、ディップ洗浄などのウェット洗浄を用いることができる。
【００５５】
本発明の版１００を用いて反転オフセット印刷にて作成された印刷物としては、例えば、回路基板、薄膜トランジスタ基板、カラーフィルター、プリント配線板、有機エレクトロルミネッセンス素子、部品内蔵基板等を挙げることができる。薄膜トランジスタ基板は、複数の薄膜トランジスタを画素に対応してアレイ状に備え、液晶ディスプレイ等各種画素毎のオン−オフが必要なディスプレイの部材として使用することができる。
【００５６】
本発明の反転オフセット印刷にて形成されるインクパターンとしては、例えば、薄膜トランジスタ基板用の電極、キャパシタ電極、配線等を、また、カラーフィルター用の着色層、有機エレクトロルミネッセンス素子用の電極や有機エレクトロルミネッセンス層、プリント配線板用の配線や、素子内蔵型のプリント配線板用のキャパシタ電極や誘電体層、抵抗素子電極や抵抗体、インダクタ、トランジスタ構成部材等の受動素子・能動素子、回路基板形成のためのエッチングレジスト等を挙げることができる。
【００５７】
請求項５に係る本発明の版１００を用いた凸版印刷による印刷物の形成方法について説明する。
図４（ａ）〜（ｅ）は、本発明の版１００を用いた凸版印刷による印刷物の形成方法の一実施例を示す部分模式構成断面図である。
まず、膜形成基材４１上にインク膜５１を形成し、膜形成基材４１上にインク膜５１が形成された転写基材８０を作製する（図４（ａ）参照）。
ここで、膜形成基材４１は、通称ブランケットと呼ばれ、この材料としてはインク膜の形成、版による非画像部のインク膜除去及び被印刷基板への画像部インク膜の転写が可能なものが用いられる。また、変形の少ない材料が好ましいが、ある程度の柔軟性が求められる。このような材料として、シリコーン系エラストマー、ブチルゴム、エチレンプロピレンゴム、ウレタンゴムなどの各種高分子材料を用いることができる。また、ブランケット表面の濡れ性を調整するため、ブランケット表面にフッ素樹脂およびシリコーンの塗布、プラズマ処理、ＵＶオゾン洗浄処理などの表面処理を施しても良い。このようなインク膜形成部材は通常可とう性の板として供給されるので、これを円筒形の版胴に巻きつけて用いたり、強度のある平板に固定して用いたりすることができる。
【００５８】
インク膜５１形成に用いるインクは、製造する印刷物の種類に応じて調整すればよく、金、銀、銅、ニッケル、白金、パラジウム、ロジウム、ＩＴＯ、酸化スズ、酸化亜鉛などの金属、金属酸化物微粒子分散液に必要に応じて各種添加剤を加えた無機系導電性インクや、ＰＥＤＯＴ／ＰＳＳやポリアニリン、ポリピロールなどを水や有機溶媒に溶かした有機系導電性インクや、有機エレクトロルミネッセンス（ＥＬ）材料を有機溶媒に溶解または分散させたインク、カラーフィルター用顔料分散液、エッチングレジストなどが挙げられる。
【００５９】
次に、転写基材８０上に本発明の版１００を密着させて（図４（ｂ）参照）、版１００を剥離することにより、本発明の版１００の凸部２１上にインク膜５１ｃが形成された版１００ａを作製する（図４（ｃ）参照）。
【００６０】
次に、版１００ａを被印刷基材６１に密着させて（図４（ｄ）参照）、インク膜５１ｃを被印刷基材６１に転移させて、版１００ａを剥離することにより、インクパターン５１ｄが被印刷基材６１上に形成された印刷物２００ｂを得ることができる（図４（ｅ）参照）。
最後に、版１００ａに付着したインクを除去するため、版の洗浄を行い次の印刷に備える。
ここで、被印刷基材６１は、目的とする印刷物に応じて適宜選択することができる。電子部品を製造する場合は通常、ポリエチレンテレフタレート（ＰＥＴ）、ポリイミド、ポリエーテルスルホン（ＰＥＳ）、ポリエチレンナフタレート（ＰＥＮ）、ポリカーボネート、ガラスエポキシ基板などのプラスチック材料、石英などのガラス基板やシリコンウェハーなどを挙げることができる。印刷物が使用される環境に合わせてフィルム等のフレキシブルな基材を選択することも可能であり、この場合は生産効率の向上のために長尺の基材を用い、連続して印刷を行うことが好ましい。
【００６１】
版の洗浄方法は、プラスチックフィルムや粘着層を有するプラスチックフィルムに版上のインクを写し取る方法、洗浄液を用いた超音波洗浄やスピン洗浄、ブラシ洗浄、ディップ洗浄などのウェット洗浄を用いることができる。
【００６２】
本発明の版１００を用いて凸版印刷にて作成された印刷物としては、例えば、回路基板、薄膜トランジスタ基板、カラーフィルター、プリント配線板、有機エレクトロルミネッセンス素子、部品内蔵基板等を挙げることができる。薄膜トランジスタ基板は、複数の薄膜トランジスタを画素に対応してアレイ状に備え、液晶ディスプレイ等各種画素毎のオン−オフが必要なディスプレイの部材として使用することができる。
【００６３】
本発明の凸版印刷にて形成されるインクパターンとしては、例えば、薄膜トランジスタ基板用の電極、キャパシタ電極、配線等を、また、カラーフィルター用の着色層、有機エレクトロルミネッセンス素子用の電極や有機エレクトロルミネッセンス層、プリント配線板用の配線や、素子内蔵型のプリント配線板用のキャパシタ電極や誘電体層、抵抗素子電
極や抵抗体、インダクタ、トランジスタ構成部材等の受動素子・能動素子、回路基板形成のためのエッチングレジスト等を挙げることができる。
【００６４】
請求項６に係る本発明の版１００を用いた凹版印刷法による印刷物の形成方法について説明する。
図５（ａ）〜（ｅ）は、本発明の版１００を用いた凹版印刷法による印刷物の形成方法の一実施例を示す部分模式構成断面図である。
まず、本発明の版１００を準備し（図５（ａ）参照）、インクをスキージ７１にてドクターリングすることにより、凹部３１にインクを充填し（図５（ｂ）参照）、版１００の凹部３１にインク５１ｅが充填された版１００ｂを作製する（図５（ｃ）参照）。
【００６５】
凹版印刷に用いるインクは、製造する印刷物の種類に応じて調整すればよく、金、銀、銅、ニッケル、白金、パラジウム、ロジウム、ＩＴＯ、酸化スズ、酸化亜鉛などの金属、金属酸化物微粒子分散液に必要に応じて各種添加剤を加えた無機系導電性インクや、ＰＥＤＯＴ／ＰＳＳやポリアニリン、ポリピロールなどを水や有機溶媒に溶かした有機系導電性インクや、有機エレクトロルミネッセンス（ＥＬ）材料を有機溶媒に溶解または分散させたインク、カラーフィルター用顔料分散液、エッチングレジストなどが挙げられる。
【００６６】
次に、インク５１ｅが充填された版１００ｂを被印刷基材６１に密着させて（図５（ｄ）参照）、インク５１ｅを被印刷基材６１に転移させて、版１００ｂを剥離することにより、インクパターン５１ｆが被印刷基材６１上に形成された印刷物２００ｃを得ることができる（図５（ｅ）参照）。
最後に、版１００ｂに付着したインクを除去するため、版の洗浄を行い次の印刷に備える。
ここで、被印刷基材６１は、目的とする印刷物に応じて適宜選択することができる。電子部品を製造する場合は通常、ポリエチレンテレフタレート（ＰＥＴ）、ポリイミド、ポリエーテルスルホン（ＰＥＳ）、ポリエチレンナフタレート（ＰＥＮ）、ポリカーボネート、ガラスエポキシ基板などのプラスチック材料、石英などのガラス基板やシリコンウェハーなどを挙げることができる。印刷物が使用される環境に合わせてフィルム等のフレキシブルな基材を選択することも可能であり、この場合は生産効率の向上のために長尺の基材を用い、連続して印刷を行うことが好ましい。
【００６７】
版の洗浄方法は、プラスチックフィルムや粘着層を有するプラスチックフィルムに版上のインクを写し取る方法、洗浄液を用いた超音波洗浄やスピン洗浄、ブラシ洗浄、ディップ洗浄などのウェット洗浄を用いることができる。
【００６８】
本発明の版１００を用いて凹版印刷にて作成された印刷物としては、例えば、回路基板、薄膜トランジスタ基板、カラーフィルター、プリント配線板、有機エレクトロルミネッセンス素子、部品内蔵基板等を挙げることができる。薄膜トランジスタ基板は、複数の薄膜トランジスタを画素に対応してアレイ状に備え、液晶ディスプレイ等各種画素毎のオン−オフが必要なディスプレイの部材として使用することができる。
【００６９】
本発明の凹版印刷にて形成されるインクパターンとしては、例えば、薄膜トランジスタ基板用の電極、キャパシタ電極、配線等を、また、カラーフィルター用の着色層、有機エレクトロルミネッセンス素子用の電極や有機エレクトロルミネッセンス層、プリント配線板用の配線や、素子内蔵型のプリント配線板用のキャパシタ電極や誘電体層、抵抗素子電極や抵抗体、インダクタ、トランジスタ構成部材等の受動素子・能動素子、回路基板形成のためのエッチングレジスト等を挙げることができる。
【００７０】
請求項７に係る本発明の版１００を用いた平版印刷による印刷物の形成方法について説
明する。
図６（ａ）〜（ｅ）は、本発明の版１００を用いた平版印刷による印刷物の形成方法の一実施例を示す部分模式構成断面図である。
まず、膜形成基材４１上にインク膜５１を形成し、膜形成基材４１上にインク膜５１が形成された転写基材８０を作製する（図６（ａ）参照）。
ここで、膜形成基材４１は、通称ブランケットと呼ばれ、この材料としてはインク膜の形成、版による非画像部のインク膜除去及び被印刷基板への画像部インク膜の転写が可能なものが用いられる。また、変形の少ない材料が好ましいが、ある程度の柔軟性が求められる。このような材料として、シリコーン系エラストマー、ブチルゴム、エチレンプロピレンゴム、ウレタンゴムなどの各種高分子材料を用いることができる。また、ブランケット表面の濡れ性を調整するため、ブランケット表面にフッ素樹脂およびシリコーンの塗布、プラズマ処理、ＵＶオゾン洗浄処理などの表面処理を施しても良い。このようなインク膜形成部材は通常可とう性の板として供給されるので、これを円筒形の版胴に巻きつけて用いたり、強度のある平板に固定して用いたりすることができる。
【００７１】
インク膜５１形成に用いるインクは、製造する印刷物の種類に応じて調整すればよく、金、銀、銅、ニッケル、白金、パラジウム、ロジウム、ＩＴＯ、酸化スズ、酸化亜鉛などの金属、金属酸化物微粒子分散液に必要に応じて各種添加剤を加えた無機系導電性インクや、ＰＥＤＯＴ／ＰＳＳやポリアニリン、ポリピロールなどを水や有機溶媒に溶かした有機系導電性インクや、有機エレクトロルミネッセンス（ＥＬ）材料を有機溶媒に溶解または分散させたインク、カラーフィルター用顔料分散液、エッチングレジストなどを挙げることができる。
【００７２】
次に、転写基材８０上に本発明の版１００を密着させて（図６（ｂ）参照）、版１００を剥離することにより、本発明の版１００の凹部３１にインク膜５１ｇが形成された版１００ｃを作製する（図６（ｃ）参照）。
【００７３】
次に、版１００ｃを被印刷基材６１に密着させて（図６（ｄ）参照）、インク膜５１ｇを被印刷基材６１に転移させて、版１００ｃを剥離することにより、インクパターン５１ｈが被印刷基材６１上に形成された印刷物２００ｄを得ることができる（図６（ｅ）参照）。
最後に、版１００ｃに付着したインクを除去するため、版の洗浄を行い次の印刷に備える。
ここで、被印刷基材６１は、目的とする印刷物に応じて適宜選択することができる。電子部品を製造する場合は通常、ポリエチレンテレフタレート（ＰＥＴ）、ポリイミド、ポリエーテルスルホン（ＰＥＳ）、ポリエチレンナフタレート（ＰＥＮ）、ポリカーボネート、ガラスエポキシ基板などのプラスチック材料、石英などのガラス基板やシリコンウェハーなどを挙げることができる。印刷物が使用される環境に合わせてフィルム等のフレキシブルな基材を選択することも可能であり、この場合は生産効率の向上のために長尺の基材を用い、連続して印刷を行うことが好ましい。
【００７４】
版の洗浄方法は、プラスチックフィルムや粘着層を有するプラスチックフィルムに版上のインクを写し取る方法、洗浄液を用いた超音波洗浄やスピン洗浄、ブラシ洗浄、ディップ洗浄などのウェット洗浄を用いることができる。
【００７５】
本発明の版１００を用いて平版印刷にて作成された印刷物としては、例えば、回路基板、薄膜トランジスタ基板、カラーフィルター、プリント配線板、有機エレクトロルミネッセンス素子、部品内蔵基板等を挙げることができる。薄膜トランジスタ基板は、複数の薄膜トランジスタを画素に対応してアレイ状に備え、液晶ディスプレイ等各種画素毎のオン−オフが必要なディスプレイの部材として使用することができる。
【００７６】
本発明の平版印刷にて形成されるインクパターンとしては、例えば、薄膜トランジスタ基板用の電極、キャパシタ電極、配線等を、また、カラーフィルター用の着色層、有機エレクトロルミネッセンス素子用の電極や有機エレクトロルミネッセンス層、プリント配線板用の配線や、素子内蔵型のプリント配線板用のキャパシタ電極や誘電体層、抵抗素子電極や抵抗体、インダクタ、トランジスタ構成部材等の受動素子・能動素子、回路基板形成のためのエッチングレジスト等を挙げることができる。
【００７７】
以下に、本発明の具体的実施例について説明する。
【実施例１】
【００７８】
まず、１００ｍｍ×１００ｍｍ、０．１ｍｍ厚のＰＥＮフィルムからなる基材１１上にシランカップリング剤としてフルオロアルキルシラン（ＧＥ東芝シリコーン社製：商品名ＴＳＬ８２３３）を１０％含有するポジレジストを塗布して感光性樹脂層を形成し（図２（ａ）参照）、所定の露光マスクを用いてパターン露光し、現像等の一連のパターニング処理を行って、２００℃で３０分の熱処理を行って、基材１１の所定位置に高さが５μmの凸部２１を形成し、基材１１上に凸部２１と凹部３１とが形成された本発明の反転オフセット印刷、凸版印刷、凹版印刷及び平版印刷に用いる版１００を作製した（図２（ｂ）参照）。
【００７９】
また、ここで形成したパターンは、図１（ａ）に示したパターンを１単位として、ガラス板中央部の１００ｍｍ四方の領域に、１０単位×１０単位で計１００単位配置した。パターン疎領域１２１に対応するインクパターンは２５０μｍ×２５０μｍの方形であり、パターン密領域１１１に対応するインクパターンは１４０μｍ×２１０μｍの矩形である。パターン疎領域１２１とパターン密領域１１１との間のライン／スペース幅は５μｍ／５μｍとした。
【実施例２】
【００８０】
まず、シリコーンシートからなる膜形成基材４１上に導電性インクをバーコータで塗布して導電性のインク膜５１を形成し、膜形成基材４１上に導電性のインク膜５１が形成された転写基材８０を作製した（図３（ａ）参照）。
ここで、導電性インクは、平均粒径２０ｎｍの銀粒子水分散液を、銀粒子が２０重量部、水が８０重量部となるように溶解させたものを用いた。
【００８１】
次に、実施例１で得られた版１００を導電性のインク膜５１が形成された転写基材８０に密着させ、剥離することにより、インク膜５１の一部を本発明の版１００の凸部２１に転写させ、転写基材８０上にインク膜パターン５１ａが形成された転写基材８０ａを作製した（図３（ｃ）参照）。
【００８２】
次に、転写基材８０ａを厚さ０．７ｍｍ、大きさが１００ｍｍ×１００ｍｍのソーダライムガラス基板からなる被印刷基材６１に密着し（図３（ｄ）参照）、転写基材８０ａを剥離することにより、インク膜パターン５１ａを被印刷基材６１上に転写する工程を１０回繰り返し、２００℃で３０分間熱処理して、被印刷基材６１上に導電性のインクパターン５１ｂが形成された印刷物２００ａを得ることができた（図３（ｅ）参照）。
導電性のインクパターン５１ｂを光学顕微鏡で観察したところ、非画像部へのインク付着やインク由来の異物はみられなかった。
【実施例３】
【００８３】
まず、シリコーンシートからなる膜形成基材４１上に下記に示すカラーフィルター用の赤色インクをバーコータで塗布して赤色インク膜５１を形成し、膜形成基材４１上に赤色
インク膜５１が形成された転写基材８０を作製した（図３（ａ）参照）。
【００８４】
赤色カラーフィルター用の赤色インクの調合
〔赤色顔料分散液の調合〕
・赤色顔料
Ｃ．Ｉ．Ｐｉｇｍｅｎｔ Ｒｅｄ ２５４（チバ・スペシャルティ・ケミカルズ社製「イルガーフォーレッド Ｂ−ＣＦ」）…１８重量部
Ｃ．Ｉ． Ｐｉｇｍｅｎｔ Ｒｅｄ １７７ （チバ・スペシャルティ・ケミカルズ社製「クロモフタールレッド Ａ２Ｂ」）…２重量部
・アクリルワニス（固形分２０％）…１０８重量部
〔赤色インクの調合〕
上記赤色顔料分散液と下記組成の混合物を均一になるように攪拌混合した後、５μｍのフィルタで濾過して赤色インクを得た。
・赤色顔料分散液…１００重量部
・メチル化メチロールメラミン（三洋化成工業株式会社製：商品名ＭＷ−３０）…２０重量部
・レベリング剤（大日本インキ化学工業株式会社製：商品名メガファック Ｆ−４８３ＳＦ）…１重量部
・プロピレングリコールモノメチルエーテル…８５重量部
・プロピレングリコールモノメチルエーテルアセテート…４５重量部
次に、実施例１で得られた版１００を赤色インク膜５１が形成された転写基材８０に密着させ、版１００を剥離することにより、インク膜５１の一部が本発明の版１００の凸部２１に転写されて、転写基材８０上に赤色インク膜パターン５１ａが形成された転写基材８０ａを作製した（図３（ｃ）参照）。
【００８５】
次に、転写基材８０ａを厚さ０．７ｍｍ、大きさが１００ｍｍ×１００ｍｍのソーダライムガラス基板からなる被印刷基材６１に密着し（図３（ｄ）参照）、剥離することにより、赤色インク膜パターン５１ａを被印刷基材６１上に転写する工程を１０回繰り返し、２００℃で３０分間熱処理して、被印刷基材６１上に赤色インクパターン５１ｂが形成された印刷物２００ａを得ることができた（図３（ｅ）参照）。
赤色インクパターン５１ｂを光学顕微鏡で観察したところ、非画像部へのインク付着やインク由来の異物はみられなかった。
【実施例４】
【００８６】
まず、シリコーンシートからなる膜形成基材４１上に導電性インクをバーコータで塗布して導電性のインク膜５１を形成し、膜形成基材４１上に導電性のインク膜５１が形成された転写基材８０を作製した（図４（ａ）参照）。
ここで、導電性インクは、平均粒径２０ｎｍの銀粒子水分散液を、銀粒子が２０重量部、水が８０重量部となるように溶解させたものを用いた。
【００８７】
次に、実施例１で得られた版１００を導電性のインク膜５１が形成された転写基材８０に密着させ、剥離することにより、インク膜５１の一部を本発明の版１００の凸部２１に転写させ、版１００の凸部２１上にインク膜５１ｃが形成された版１００ａを作製した（図４（ｃ）参照）。
【００８８】
次に、版１００ａを厚さ０．７ｍｍ、大きさが１００ｍｍ×１００ｍｍのソーダライムガラス基板からなる被印刷基材６１に密着し（図４（ｄ）参照）、版１００ａを剥離することにより、インク膜５１ｃを被印刷基材６１上に転写する工程を１０回繰り返し、２００℃で３０分間熱処理して、被印刷基材６１上に導電性のインクパターン５１ｄが形成された印刷物２００ｂを得ることができた（図４（ｅ）参照）。
導電性のインクパターン５１ｄを光学顕微鏡で観察したところ、非画像部へのインク付着やインク由来の異物はみられなかった。
【実施例５】
【００８９】
まず、本発明の版１００を準備し（図５（ａ）参照）、導電性のインクをスキージ７１にてドクターリングすることにより、凹部３１に導電性インクを充填し（図５（ｂ）参照）、版１００の凹部３１に導電性のインク５１ｅが充填された版１００ｂを作製した（図５（ｃ）参照）。
ここで、導電性インクは、平均粒径２０ｎｍの銀粒子水分散液を、銀粒子が２０重量部、水が８０重量部となるように溶解させたものを用いた。
【００９０】
次に、版１００ｂを厚さ０．７ｍｍ、大きさが１００ｍｍ×１００ｍｍのソーダライムガラス基板からなる被印刷基材６１に密着し（図５（ｄ）参照）、版１００ｂを剥離することにより、インク５１ｅを被印刷基材６１上に転写し、２００℃で３０分間熱処理して、被印刷基材６１上に導電性のインクパターン５１ｆが形成された印刷物２００ｃを得ることができた（図４（ｅ）参照）。
導電性のインクパターン５１ｆを光学顕微鏡で観察したところ、非画像部へのインク付着やインク由来の異物はみられなかった。
【実施例６】
【００９１】
まず、本発明の版１００を準備し（図５（ａ）参照）、実施例３で用いた赤色インクと同じカラーフィルター用の赤色インクをスキージ７１にてドクターリングすることにより、凹部３１に赤色インクを充填し（図５（ｂ）参照）、版１００の凹部３１に赤色インク５１ｅが充填された版１００ｂを作製した（図５（ｃ）参照）。
【００９２】
次に、版１００ｂを厚さ０．７ｍｍ、大きさが１００ｍｍ×１００ｍｍのソーダライムガラス基板からなる被印刷基材６１に密着し（図５（ｄ）参照）、版１００ｂを剥離することにより、赤色インク５１ｄを被印刷基材６１上に転写し、２００℃で３０分間熱処理して、被印刷基材６１上に赤色パターン５１ｆが形成された印刷物２００ｃを得ることができた（図４（ｅ）参照）。
赤色パターン５１ｆを光学顕微鏡で観察したところ、非画像部へのインク付着やインク由来の異物はみられなかった。
【実施例７】
【００９３】
まず、シリコーンシートからなる膜形成基材４１上に導電性インクをバーコータで塗布して導電性のインク膜５１を形成し、膜形成基材４１上に導電性のインク膜５１が形成された転写基材８０を作製した（図６（ａ）参照）。
ここで、導電性インクは、平均粒径２０ｎｍの銀粒子水分散液を、銀粒子が２０重量部、水が８０重量部となるように溶解させたものを用いた。
【００９４】
次に、実施例１で得られた版１００を導電性のインク膜５１が形成された転写基材８０に密着させ（図６（ｂ）参照）、版１００を剥離することにより、版１００の凹部３１にインク膜５１ｃが形成された版１００ｃを作製した（図６（ｃ）参照）。
【００９５】
次に、版１００ｃを厚さ０．７ｍｍ、大きさが１００ｍｍ×１００ｍｍのソーダライムガラス基板からなる被印刷基材６１に密着し（図６（ｄ）参照）、版１００ｃを剥離することにより、インク膜５１ｇを被印刷基材６１上に転写し、２００℃で３０分間熱処理して、被印刷基材６１上に導電性のインクパターン５１ｈが形成された印刷物２００ｄを得ることができた（図４（ｅ）参照）。
導電性のインクパターン５１ｈを光学顕微鏡で観察したところ、非画像部へのインク付着
やインク由来の異物はみられなかった。
【実施例８】
【００９６】
まず、シリコーンシートからなる膜形成基材４１上に実施例３で用いた赤色インクと同じカラーフィルター用の赤色インクをバーコータで塗布して赤色のインク膜５１を形成し、膜形成基材４１上に赤色のインク膜５１が形成された転写基材８０を作製した（図６（ａ）参照）。
【００９７】
次に、実施例１で得られた版１００を赤色のインク膜５１が形成された転写基材８０に密着させ（図６（ｂ）参照）、版１００を剥離することにより、版１００の凹部３１に赤色のインク膜５１ｃが形成された版１００ｃを作製した（図６（ｃ）参照）。
【００９８】
次に、版１００ｃを厚さ０．７ｍｍ、大きさが１００ｍｍ×１００ｍｍのソーダライムガラス基板からなる被印刷基材６１に密着し（図６（ｄ）参照）、版１００ｃを剥離することにより、赤色のインク膜５１ｇを被印刷基材６１上に転写し、加熱処理して、被印刷基材６１上に赤色のインクパターン５１ｈが形成された印刷物２００ｄを得ることができた（図４（ｅ）参照）。
赤色のインクパターン５１ｈを光学顕微鏡で観察したところ、非画像部へのインク付着やインク由来の異物はみられなかった。
【図面の簡単な説明】
【００９９】
【図１】（ａ）は、反転オフセット印刷、凸版印刷、凹版印刷及び平版印刷に用いる本発明の版の一実施例を示す部分模式上面図である。（ｂ）は、（ａ）をＡ−Ａ’線で切断した本発明の版の部分模式断面図である。
【図２】反転オフセット印刷、凸版印刷、凹版印刷及び平版印刷に用いる本発明の版の形成方法を工程順に示す部分模式構成断面図である。
【図３】（ａ）〜（ｅ）は、反転オフセット印刷による印刷物の形成方法の一実施例を工程順に示す部分模式構成断面図である。
【図４】（ａ）〜（ｅ）は、凸版印刷による印刷物の形成方法の一実施例を工程順に示す部分模式構成断面図である。
【図５】（ａ）〜（ｅ）は、凹版印刷による印刷物の形成方法の一実施例を工程順に示す部分模式構成断面図である。
【図６】（ａ）〜（ｅ）は、平版印刷による印刷物の形成方法の一実施例を工程順に示す部分模式構成断面図である。
【符号の説明】
【０１００】
１１……基材
２１……凸部
３１……凹部
４１……膜形成基材
５１……インク膜
５１ａ……インク膜パターン
５１ｂ、５１ｄ、５１ｆ、５１ｈ……インクパターン
５１ｃ、５１ｇ……インク膜
５１ｅ……インク
６１……被印刷基材
７１……スキージ
８０……インク膜が形成された膜形成基材
８０ａ……インク膜パターンが形成された膜形成基材
１００……版
１００ａ……凸部にインク膜が形成された版
１００ｂ……凹部にインクが充填された版
１００ｃ……凹部にインク膜が形成された版
２００ａ、２００ｂ、２００ｃ、２００ｄ……印刷物
【図１】
2009056686.tif 000003
【図２】
2009056686.tif 000004
【図３】
2009056686.tif 000005
【図４】
2009056686.tif 000006
【図５】
2009056686.tif 000007
【図６】
2009056686.tif 000008